(57)【要約】      （修正有）【課題】ナノチューブ階層構造チタン酸リチウムの製造方法ならびにその応用及び製品の提供。【解決手段】ナノチューブ階層構造チタン酸リチウムの製造方法は、チタン源を水酸化リチウム含有過酸化水素水溶液に分散させ、攪拌して混合溶液が得られるステップＳ１と、ステップＳ１で得られる混合溶液を加熱し反応させてナノ線状構造前駆体が得られるステップＳ２と、ステップＳ２で得られるナノ線状構造前駆体に分離乾燥処理を行うステップＳ３と、分離乾燥処理したナノ線状構造前駆体に低温アニール処理を行うステップＳ４と、ステップＳ４で低温アニール処理したナノ線状構造前駆体に熱液反応を行ってナノチューブ階層構造チタン酸リチウムが得られるステップＳ５と、を含む。当該製造プロセスは、簡単であって、プロセスパラメータを制御しやすく、大規模工業生産に適する。【選択図】図１
2020033251.tif 000002
【特許請求の範囲】
【請求項１】
チタン源を水酸化リチウム含有過酸化水素水溶液に分散させ、攪拌して混合溶液が得られるステップＳ１と、
ステップＳ１で得られる混合溶液を加熱し反応させてナノ線状構造前駆体が得られるステップＳ２と、
ステップＳ２で得られるナノ線状構造前駆体に分離乾燥処理を行うステップＳ３と、
分離乾燥処理したナノ線状構造前駆体に低温アニール処理を行うステップＳ４と、
ステップＳ４で低温アニール処理したナノ線状構造前駆体に熱液反応を行ってナノチューブ階層構造チタン酸リチウムが得られるステップＳ５と、
を含む、ナノチューブ階層構造チタン酸リチウムの製造方法。
【請求項２】
前記チタン源が、チタンエトキシド、チタンイソプロポキシド、チタンプロポキシド、テトラブチルチタネート、チタングリコレート、チタングリセロレート、硫酸チタン、硫酸チタニル、四塩化チタン、四フッ化チタン、フッ化チタン酸アンモニウム、窒化チタン、酸化チタン、メタチタン酸とオルトチタン酸の中から選択される一つまたは複数の組み合わせである、請求項１に記載の製造方法。
【請求項３】
前記チタン源が、水和チタン酸（好ましくは、前記水和チタン酸が、チタニウム含有化合物（好ましくは、前記チタニウム含有化合物がチタンエトキシド、チタンイソプロポキシド、チタンプロポキシド、テトラブチルチタネート、チタングリコレート、チタングリセロレート、硫酸チタン、硫酸チタニル、四塩化チタン、四フッ化チタンとフッ化チタン酸アンモニウムの中から選択される一つまたは複数の組み合わせであり）の加水分解反応によって得られ）から選択される、請求項１に記載の製造方法。
【請求項４】
前記加水分解反応は、前記チタニウム含有化合物を純水に分散させ直接に加水分解して水和チタン酸を生成するものであり、或いは、
前記加水分解反応は、前記チタニウム含有化合物をアルカリ性物質含有水溶液に分散させ加水分解して水和チタン酸を生成するものである（好ましくは、前記アルカリ性物質がアンモニア水、水酸化ナトリウム、水酸化カリウム、水酸化テトラメチルアンモニウム、水酸化テトラエチルアンモニウム、水酸化テトラプロピルアンモニウム、水酸化テトラブチルアンモニウム、エチレンジアミン、ジエチルアミン、トリエチルアミン、エチルアミン、エタノールアミンとジエタノールアミンの中から選択される一つまたは複数の組み合わせであり）、請求項３に記載の製造方法。
【請求項５】
前記水和チタン酸は、チタニウム含有化合物の加水分解反応と精製処理によって得られ、
前記精製処理には、純度が９７％以上の水和チタン酸を得るようにチタニウム含有化合物の加水分解反応による生成物を精製する（好ましくは、前記精製処理の形態が水洗−遠心分離、水洗−膜分離、水洗−濾過及び透析の中から選択される一つまたは複数の組み合わせであり）ことを含む、請求項４に記載の製造方法。
【請求項６】
ステップＳ１において、前記水酸化リチウム含有過酸化水素水溶液における水酸化リチウムの濃度が０．４ｍｏｌ／Ｌ−１．０ｍｏｌ／Ｌであり、前記水酸化リチウム含有過酸化水素水溶液における過酸化水素の体積分率が５／１０００〜１０％である、請求項１に記載の製造方法。
【請求項７】
ステップＳ２において、前記加熱反応は混合溶液を６０℃−１００℃まで加熱して反応する（好ましくは、反応時間が０．５時間−２４時間であり）ものである、請求項１に記載の製造方法。
【請求項８】
ステップＳ３における前記乾燥の温度が２０℃−８０℃である、請求項１に記載の製造方法。
【請求項９】
ステップＳ４における前記低温アニール処理の温度が１２０℃−２００℃であり、時間が０．５時間−１２時間である、請求項１に記載の製造方法。
【請求項１０】
ステップＳ４における前記低温アニール処理は、大気雰囲気、不活性ガス雰囲気又は還元性ガス雰囲気に低温アニール処理を行うものである、請求項１又は９に記載の製造方法。
【請求項１１】
ステップＳ５における前記熱液反応の温度が８０℃−１５０℃であり、時間が１時間−２４時間である、請求項１に記載の製造方法。
【請求項１２】
ステップＳ５で得られるナノチューブ階層構造チタン酸リチウムを表面改質するステップを含み、
前記表面改質ステップには、ナノチューブ階層構造チタン酸リチウムにカーボン、カーボンナノチューブ、グラフェンと黒リンの中から選択される一つまたは複数の組み合わせを担持させることを含む、請求項１〜１１のいずれか１項に記載の製造方法。
【請求項１３】
請求項１〜１２のいずれか１項に記載の製造方法で製造されるナノチューブ階層構造チタン酸リチウム。
【請求項１４】
請求項１３に記載のナノチューブ階層構造チタン酸リチウムで製造されるイオン電池電極（好ましくは、前記イオン電池がリチウムイオン電池、ナトリウムイオン電池、カリウムイオン電池、又はマグネシウムイオン電池の中から選択される）。
【請求項１５】
請求項１３に記載のナノチューブ階層構造チタン酸リチウムを酸交換してナノチューブ階層構造チタン酸が得られることを含む（好ましくは、請求項１３に記載のナノチューブ階層構造チタン酸リチウムを酸交換した後、洗浄分離し乾燥して、ナノチューブ階層構造チタン酸が得られることを含み）、ナノチューブ階層構造チタン酸の製造方法。
【請求項１６】
前記酸交換には、水素イオン交換を行うようにナノチューブ階層構造チタン酸リチウムを酸溶液（好ましくは、前記酸溶液が硝酸溶液、塩酸溶液、硫酸溶液と酢酸溶液の中から選択される一つまたは複数の組み合わせであり、前記酸溶液における酸の濃度が０．００１ｍｏｌ／Ｌ−０．１ｍｏｌ／Ｌであり）に入れて前記ナノチューブ階層構造チタン酸が得られることを含む、請求項１５に記載の製造方法。
【請求項１７】
請求項１５〜１６のいずれか１項に記載の製造方法で製造されたナノチューブ階層構造チタン酸。
【請求項１８】
請求項１７に記載のナノチューブ階層構造チタン酸のイオン電池（好ましくは、前記イオン電池がリチウムイオン電池、ナトリウムイオン電池、カリウムイオン電池、又はマグネシウムイオン電池の中から選択されるものであり）製造又は汚染物吸着への応用。
【請求項１９】
請求項１７に記載のナノチューブ階層構造チタン酸に水熱反応及び／又は高温アニールを行って前記ナノチューブ階層構造酸化チタンが得られる（好ましくは、水熱反応の反応系が中性水系、酸性水系又はアルカリ性水系の中から選択されるものであり）（好ましくは、前記水熱反応の温度が１００℃−２００℃であり、水熱反応の時間が１時間−２４時間であり）（好ましくは高温アニールの温度が３５０℃−８００℃であり、時間が１時間−２４時間であり）ことを含む、ナノチューブ階層構造酸化チタンの製造方法。
【請求項２０】
請求項１９に記載の製造方法で製造されるナノチューブ階層構造酸化チタン。
【発明の詳細な説明】
【技術分野】
【０００１】
本発明はエネルギー、環境にやさしい材料の製造分野に関し、具体的に、本発明はナノチューブ階層構造チタン酸リチウムの製造方法ならびにその応用及び製品に関する。
【背景技術】
【０００２】
チタン酸リチウム、チタン酸及び酸化チタンは、リチウムイオン電池、カリウムイオン電池、ナトリウムイオン電池、触媒、光触媒、太陽電池、水の光分解、センサーとバイオロジーなどの分野に幅広く応用され、材料分野では研究の注目点になる。
チタン酸リチウム、チタン酸と酸化チタン材料は、各応用性能がそれらの見かけ構造と密接に関係する。一次元線状ナノ材料は、単結晶ナノ粒子と比較して、粒子間の結晶界面を減少でき、キャリアの長軸方向での輸送に寄与し、以下のような特点がある。
（１）当該ナノレベルで、材料の比表面積と活性サイトが急激に増加し、
その表面反応及び媒体との相互作用を大幅に速くすること、
（２）光触媒の分野では、光による電子−正孔対の長軸方向での自由遷移に寄与し、電子正孔の再結合確率を減少し、光触媒効率を向上させること、
（３）電池電極材料の分野では、長軸が電子の有効遷移に寄与し、短軸がリチウム、ナトリウム又はカリウムイオンの速やかな挿入と脱離の過程に寄与し、一次元ナノ構造がナノ粒子より良い充放電特性をもつこと、
（４）太陽電池の分野では、一次元ナノ構造が粒子間の結晶界面を大幅に減少でき、電子の光アノードでの輸送に寄与し、電池の電子回収転化効率を大幅に向上させること、など。
一次元構造は主にナノワイヤ、ナノロッド、ナノチューブ及びナノリボンを含む。その中に、ナノチューブは、内外に２つの表面を有して、高い比表面積を持たせるので、一次元材料構造の研究と応用に利点があり、注目されるものである。
階層構造は、高い規則度を持つので、多種機能を実現でき、その設計開発も徐々に注目を集めることになる。階層構造は、材料の比表面積を増加し、ナノ粒子接触の規則性を増加し、電子の有効遷移などを向上することができる。しかしながら、目前に報道されたチタン酸リチウム、チタン酸及び酸化チタン階層構造はいずれも粒子状であり、一次元構造を持つ階層構造材料が実現されなかったため、階層構造材料による電子の有効分離と輸送をさらに向上させることができない。
そこで、階層構造を持つ一次元ナノ材料、特に一次元のナノチューブ状階層構造を製造すると、材料の比表面積を大幅に向上させるとともに、粒子間の結晶界面を良好に減少し、電子−正孔の再結合しやすい難題を解決し、さらに電子の長軸方向での有効輸送を向上することができる。
【発明の概要】
【０００３】
本発明の目的は、ナノチューブ階層構造チタン酸リチウムの製造方法を提供することである。
本発明のもう一つの目的は、前記の製造方法で製造されるナノチューブ階層構造チタン酸リチウムを提供することである。
本発明の更なる目的は、前記ナノチューブ階層構造チタン酸リチウムで製造されるイオン電池電極を提供することである。
本発明の更なる目的は、ナノチューブ階層構造チタン酸の製造方法を提供することである。
本発明の更なる目的は、本発明の前記の製造方法で製造されるナノチューブ階層構造チタン酸を提供することである。
本発明の更なる目的は、前記ナノチューブ階層構造チタン酸の応用を提供することである。
本発明の更なる目的は、ナノチューブ階層構造酸化チタンの製造方法を提供することである。
本発明の更なる目的は、本発明の前記の製造方法で製造されるナノチューブ階層構造酸化チタンを提供することである。
【０００４】
上記目的を達成するために、本発明は、
チタン源を水酸化リチウム含有過酸化水素水溶液に分散させ、攪拌して混合溶液が得られるステップＳ１と、
ステップＳ１で得られる混合溶液を加熱し反応させてナノ線状構造前駆体が得られるステップＳ２と、
ステップＳ２で得られるナノ線状構造前駆体に分離乾燥処理を行うステップＳ３と、
分離乾燥処理したナノ線状構造前駆体に低温アニール処理を行うステップＳ４と、
ステップＳ４で低温アニール処理したナノ線状構造前駆体に熱液反応を行ってナノチューブ階層構造チタン酸リチウムが得られるステップＳ５と、
を含む、ナノチューブ階層構造チタン酸リチウムの製造方法を提供する。
【０００５】
本発明にかかる具体的な実施形態によれば、前記チタン源が、チタンエトキシド、チタンイソプロポキシド、チタンプロポキシド、テトラブチルチタネート、チタングリコレート、チタングリセロレート、硫酸チタン、硫酸チタニル、四塩化チタン、四フッ化チタン、フッ化チタン酸アンモニウム、窒化チタン、酸化チタン、メタチタン酸とオルトチタン酸の中から選択される一つまたは複数の組み合わせである。
【０００６】
本発明にかかる具体的な実施形態によれば、前記チタン源が水和チタン酸の中から選択される。
【０００７】
本発明にかかる具体的な実施形態によれば、前記水和チタン酸がチタニウム含有化合物の加水分解反応によって得られる。
【０００８】
本発明にかかる具体的な実施形態によれば、前記チタニウム含有化合物がチタンエトキシド、チタンイソプロポキシド、チタンプロポキシド、テトラブチルチタネート、チタングリコレート、チタングリセロレート、硫酸チタン、硫酸チタニル、四塩化チタン、四フッ化チタンとフッ化チタン酸アンモニウムの中から選択される一つまたは複数の組み合わせである。
【０００９】
本発明にかかる具体的な実施形態によれば、前記加水分解反応は前記チタニウム含有化合物を純水に分散させ直接に加水分解して水和チタン酸を生成するものであり、或いは、
前記加水分解反応は前記チタニウム含有化合物をアルカリ性物質含有水溶液に分散させ加水分解して水和チタン酸を生成するものである。
【００１０】
本発明にかかる具体的な実施形態によれば、前記加水分解反応が常温に行われる。
【００１１】
本発明にかかる具体的な実施形態によれば、前記アルカリ性物質がアンモニア水、水酸化ナトリウム、水酸化カリウム、水酸化テトラメチルアンモニウム、水酸化テトラエチルアンモニウム、水酸化テトラプロピルアンモニウム、水酸化テトラブチルアンモニウム、エチレンジアミン、ジエチルアミン、トリエチルアミン、エチルアミン、エタノールアミンとジエタノールアミンの中から選択される一つまたは複数の組み合わせである。
【００１２】
本発明にかかる具体的な実施形態によれば、前記アルカリ性物質含有水溶液におけるアルカリ性物質の濃度が０．００１−１Ｍである。
【００１３】
本発明にかかる具体的な実施形態によれば、前記水和チタン酸はチタニウム含有化合物の加水分解反応と精製処理によって得られ、
前記精製処理には、純度が９７％以上の水和チタン酸を得るようにチタニウム含有化合物の加水分解反応による生成物を精製することを含む。
【００１４】
本発明にかかる具体的な実施形態によれば、前記精製処理の形態が水洗−遠心分離、水洗−膜分離、水洗−濾過及び透析の中から選択される一つまたは複数の組み合わせである。
【００１５】
本発明にかかる具体的な実施形態によれば、ステップＳ１において、前記水酸化リチウム含有過酸化水素水溶液における水酸化リチウムの濃度が０．４ｍｏｌ／Ｌ−１．０ｍｏｌ／Ｌであり、前記水酸化リチウム含有過酸化水素水溶液における過酸化水素の体積分率が５／１０００〜１０％である。
【００１６】
本発明にかかる具体的な実施形態によれば、前記水酸化リチウム含有過酸化水素水溶液における過酸化水素の体積分率が１．５％−７％である。
【００１７】
本発明にかかる具体的な実施形態によれば、前記水酸化リチウム含有過酸化水素水溶液における過酸化水素の体積分率が２％−５％である。
【００１８】
本発明にかかる具体的な実施形態によれば、ステップＳ２において、前記加熱反応は混合溶液を６０℃−１００℃まで加熱して反応するものである。
【００１９】
本発明にかかる具体的な実施形態によれば、ステップＳ２において、前記加熱反応は混合溶液を７０℃−９５℃まで加熱して反応するものである。
【００２０】
本発明にかかる具体的な実施形態によれば、ステップＳ２において、前記加熱反応の反応時間が０．５時間−２４時間である。
【００２１】
本発明にかかる具体的な実施形態によれば、ステップＳ２において、前記加熱反応の反応時間が３時間−１０時間である。
【００２２】
本発明にかかる具体的な実施形態によれば、ステップＳ２において、前記加熱反応の反応時間が４時間−８時間である。
【００２３】
本発明にかかる具体的な実施形態によれば、ステップＳ３において、前記乾燥の温度が２０℃−８０℃である。
【００２４】
本発明にかかる具体的な実施形態によれば、ステップＳ４において、前記低温アニール処理の温度が１２０℃−２００℃であり、時間が０．５時間−１２時間である。
【００２５】
本発明にかかる具体的な実施形態によれば、ステップＳ４において、前記低温アニール処理の時間が１時間−１２時間である。
【００２６】
本発明にかかる具体的な実施形態によれば、ステップＳ４において、前記低温アニール処理が、空気雰囲気、不活性ガス雰囲気又は還元性ガス雰囲気に低温アニール処理を行うものである。
【００２７】
本発明にかかる具体的な実施形態によれば、ステップＳ５において、前記熱液反応の温度が８０℃−１５０℃であり、時間が１時間−２４時間である。
【００２８】
本発明にかかる具体的な実施形態によれば、ステップＳ５において、前記熱液反応はステップＳ４で低温アニール処理したナノ線状構造前駆体を水又は水酸化リチウムの水溶液中に分散するものである。
【００２９】
本発明にかかる具体的な実施形態によれば、ステップＳ５において、前記水酸化リチウム水溶液の濃度が０．０５ｍｏｌ／Ｌ−０．３ｍｏｌ／Ｌである。
【００３０】
本発明にかかる具体的な実施形態によれば、前記方法には、ステップＳ５で得られるナノチューブ階層構造チタン酸リチウムを表面改質するステップをさらに含み、
前記表面改質ステップは、ナノチューブ階層構造チタン酸リチウムにカーボン、カーボンナノチューブ、グラフェンと黒リンの中から選択される一つまたは複数の組み合わせを担持させることを含む。
【００３１】
一方、本発明は、本発明の前記製造方法で製造されるナノチューブ階層構造チタン酸リチウムをさらに提供する。
一方、本発明は、前記ナノチューブ階層構造チタン酸リチウムで製造されるイオン電池電極をさらに提供する。
【００３２】
本発明にかかる具体的な実施形態によれば、前記イオン電池がリチウムイオン電池、ナトリウムイオン電池、カリウムイオン電池、又はマグネシウムイオン電池の中から選択されるものである。
【００３３】
一方、本発明は、本発明の前記ナノチューブ階層構造チタン酸リチウムを酸交換してナノチューブ階層構造チタン酸が得られることを含む、ナノチューブ階層構造チタン酸の製造方法をさらに提供する。
【００３４】
本発明にかかる具体的な実施形態によれば、前記方法には、本発明の前記ナノチューブ階層構造チタン酸リチウムを酸交換した後、洗浄分離し乾燥して、ナノチューブ階層構造チタン酸が得られることを含む。
【００３５】
本発明にかかる具体的な実施形態によれば、前記酸交換が水素イオン交換を行うようにナノチューブ階層構造チタン酸リチウムを酸溶液に入れて前記ナノチューブ階層構造チタン酸が得られることを含む。
【００３６】
本発明にかかる具体的な実施形態によれば、前記酸溶液が硝酸溶液、塩酸溶液、硫酸溶液と酢酸溶液の中から選択される一つまたは複数の組み合わせであり、前記酸溶液における酸の濃度が０．００１ｍｏｌ／Ｌ−０．１ｍｏｌ／Ｌである。
【００３７】
本発明にかかる具体的な実施形態によれば、前記酸溶液における酸の濃度が０．０１ｍｏｌ／Ｌ−０．１ｍｏｌ／Ｌである。
【００３８】
一方、本発明は、本発明の前記製造方法で製造されるナノチューブ階層構造チタン酸を更に提供する。
一方、本発明は、本発明の前記ナノチューブ階層構造チタン酸のイオン電池製造又は汚染物吸着への応用をさらに提供する。
【００３９】
本発明にかかる具体的な実施形態によれば、前記イオン電池がリチウムイオン電池、ナトリウムイオン電池、カリウムイオン電池、又はマグネシウムイオン電池の中から選択されるものである。
【００４０】
一方、本発明は、本発明の前記ナノチューブ階層構造チタン酸に水熱反応及び／又は高温アニールを行って前記ナノチューブ階層構造酸化チタンが得られることを含む、ナノチューブ階層構造酸化チタンの製造方法をさらに提供する。
【００４１】
本発明にかかる具体的な実施形態によれば、水熱反応の反応系が中性水系、酸性水系又はアルカリ性水系の中から選択される。
【００４２】
ここで、前記酸性水系が本分野で一般の酸の水溶液であってもいいが、例えば硫酸、塩酸、硝酸と酢酸の水溶液の中から選択されるものであってもいい。
前記アルカリ性水系が本分野で一般のアルカリの水溶液であってもいいが、例えば水酸化ナトリウム、水酸化カリウムの水溶液又はアンモニア水であってもいい。
【００４３】
本発明にかかる具体的な実施形態によれば、前記水熱反応の温度が１００℃−２００℃であり、水熱反応の時間が１時間−２４時間である。
【００４４】
本発明にかかる具体的な実施形態によれば、前記水熱反応の温度が１２０℃−１８０℃である。
【００４５】
本発明にかかる具体的な実施形態によれば、前記水熱反応の時間が６時間−２４時間である。
【００４６】
本発明にかかる具体的な実施形態によれば、高温アニールの温度が３５０℃−８００℃であり、時間が１時間−２４時間である。
【００４７】
本発明にかかる具体的な実施形態によれば、高温アニールの温度が４００℃−６００℃である。
【００４８】
本発明にかかる具体的な実施形態によれば、高温アニールの時間が２時間−６時間であるが、好ましくは３時間−４時間である。
【００４９】
一方、本発明は、本発明の前記製造方法で製造されるナノチューブ階層構造酸化チタンを更に提供する。
【発明の効果】
【００５０】
総括すると、本発明は、ナノチューブ階層構造チタン酸リチウムの製造方法ならびにその応用及び製品を提供する。本発明の技術内容は以下のような利点がある。
（１）本発明の方法で提供する階層構造は、ナノチューブの比表面積を増加し、反応の活性サイトを増加することができる。
（２）本発明の方法で提供する階層構造は、規則がある構造の組み立てであり、階層構造における粒子間の結晶界面を減少でき、電子などキャリアの粒子間の有効遷移に寄与し、材料の応用効果を向上する。
（３）本発明の方法で提供する一次元ナノチューブ状構造は、電子などキャリアの長軸方向での輸送に寄与し、材料の応用効果を向上する。
（４）本発明の方法は製造プロセスが簡単であって、プロセスパラメータを制御しやすく、大規模で工業的に生産しやすくなる。
（５）本発明の方法は、原料を入手しやすく、生産コストが低い。
本発明で製造するナノチューブ階層構造チタン酸リチウムは、応用面では以下のような利点がある。
（１）本発明の階層構造の長軸が電子の有効遷移に寄与し、階層構造がリチウムイオン、ナトリウムイオン又はカリウムイオンの速やかな挿入と脱離の過程に寄与し、大きい比表面積が電解液と電極との接触面積に寄与し、電流密度を減少し、優れた電池の快速充放電特性を持たせる。
（２）本発明の階層構造は、電子−正孔分離に寄与し、触媒反応活性サイトを増加し、高い光触媒活性を持って、水の光分解による水素製造又は光触媒による有機汚染物の分解に寄与する。
（３）本発明の階層構造は、その大きい比表面積が染料を多く吸着できるとともに、その一次元構造が電子の輸送に寄与するので、太陽電池の面では利点がある。
（４）本発明の階層構造は、水素ガス、酸素ガス、ホルムアルデヒド、プロパン、エタン、メタン、一酸化炭素、二酸化炭素、水蒸気などのガスのセンサーのようなガスセンサーに寄与する。
（５）本発明の階層構造は、大きい比表面積を持って、多い有機物又は重金属イオンを吸着でき、環境改善の効果を奏するとともに、一本の階層構造ナノチューブが大きい重量と体積を持つので、沈降性分離又は膜分離が簡単になり、材料のリサイクル効果を向上する。
【図面の簡単な説明】
【００５１】
【図１】本発明にかかるナノチューブ階層構造酸化チタン製造フローである。
【図２】本発明にかかる実施例１のナノチューブ階層構造チタン酸リチウムのＳＥＭ図である。
【図３】実施例１で得られる階層構造チタン酸リチウムがリチウムイオン電池の負極に応用される場合には異なる充放電速度でのリチウムイオン電池の放電容量図。
【図４】本発明にかかるナノチューブ階層構造酸化チタンのＳＥＭ図である。
【図５】実施例１０のナノチューブ階層構造酸化チタンの光触媒によるメチレンブルーの分解速度図である。
【発明を実施するための形態】
【００５２】
以下、本発明の本質および特徴を読者がよりよく理解するのを助けるために、具体的な実施例によって本発明の実施過程および生じる有益な効果を説明したが、本発明の実施可能な範囲を限定するものではない。
【００５３】
実施例１
図１のフローに従って、攪拌の条件で、１グラムの硫酸チタニルを１００ｍＬの水溶液に分散溶解して溶液を形成した後、溶液が中性になるまでに濃度が０．０５モル／Ｌのアンモニア水を上記溶液にゆっくり滴下して、硫酸チタニルを徐々に且つ完全に加水分解させて水和チタン酸沈殿物を生成した後、水和チタン酸沈殿物を超音波で分散して、脱イオン水で複数回洗浄し、遠心分離した。次に、水酸化リチウム濃度が０．７モル／Ｌ、過酸化水素の体積分率が２．５％の水溶液となるように過酸化水素と水酸化リチウムを水に溶解した。その後、上記遠心分離した水和チタン酸沈殿物を、１００ｍＬの上記調製した水酸化リチウム含有過酸化水素水溶液に分散し、攪拌して、黄色い透明な溶液が形成された。次に、上記黄色い透明な溶液を７５℃まで加熱した後に定温で８時間攪拌し、反応を停止させ、白い固体が分離された。その後、上記白い固体をオーブン中に入れて、６０℃で２０時間乾燥した。その後、ナノワイヤ表面の過酸化水素を除去するために、上記乾燥した白い固体粉末をオーブン中に入れて１２０℃で１２時間アニール処理した。その後、上記低温処理した白い固体粉末を１００ｍＬの純水に分散し、１００℃で５時間反応させて、ナノチューブ階層構造チタン酸リチウム生成物が得られた。そのＳＥＭ図は図２に示された。図３は、実施例１で得られる階層構造チタン酸リチウムがリチウムイオン電池の負極に応用される場合には異なる充放電速度でのリチウムイオン電池の放電容量図である。リチウムイオン電池電極の製造にはスキージ法が採用された。まず、チタン酸リチウム階層構造ミクロスフェア生成物：ｓｕｐｅｒＰ：ポリフッ化ビニリデン（ＰＶＤＦ）＝７：２：１の質量比となるように、Ｎ−メチルピロリドン（ＮＭＰ）を溶剤としてスラリーが混合調製され、さらにスキージ機でスラリーを銅箔に均一に塗布した後、金属リチウムを対極とし、１ｍｏｌ／Ｌ  ＬｉＰＦ６／ＥＣ−ＤＭＣ−ＥＭＣ（１：１：１）を電解液とし、ＧｌａｓｓＦｉｂｅｒをセパレータとして、グラブボックスに型番がＣＲ２０３２のボタン電池が組み立てられ、電気化学テストに供した。図３から分かるように、材料のリチウムイオン電池特性のテスト結果が優れ、電池は倍率が異なる充放電速度で相変わらずに高い放電容量を持っていた。
【００５４】
実施例２
攪拌の条件で、２グラムの硫酸チタンを１００ｍＬの水溶液に分散溶解して溶液を形成した後、溶液が中性になるまでに濃度が０．１０モル／Ｌの水酸化ナトリウムを上記溶液にゆっくり滴下して、硫酸チタンを徐々に且つ完全に加水分解させて水和チタン酸沈殿物を生成した後、水和チタン酸沈殿物を超音波で分散して、脱イオン水で複数回洗浄し、遠心分離した。次に、水酸化リチウム濃度が０．８モル／Ｌ、過酸化水素の体積分率が５％の水溶液となるように過酸化水素と水酸化リチウムを水に溶解した。その後、上記遠心分離した水和チタン酸沈殿物を、１００ｍＬの上記調製した水酸化リチウム含有過酸化水素水溶液に分散し、攪拌して、黄色い透明な溶液が形成された。次に、上記黄色い透明な溶液を８５℃まで加熱した後に定温で６時間攪拌し、反応を停止させ、白い固体が分離された。その後、上記白い固体をオーブン中に入れて、２５℃で２４時間真空乾燥した。その後、ナノワイヤ表面の過酸化水素を除去するために、上記乾燥した白い固体粉末をオーブン中に入れて、１２０℃で１２時間真空アニール処理した。その後、上記低温処理した白い固体粉末を１００ｍＬの４０％純水含有エタノール溶液に分散し、１２０℃で６時間反応させて、ナノチューブ階層構造チタン酸リチウム生成物が得られた。そのＳＥＭ図は、基本的に図２に示されたものと同様である。
【００５５】
実施例３
攪拌の条件で、５グラムの四塩化チタンを１００ｍＬの水溶液に分散溶解して溶液を形成した後、溶液が中性になるまでに濃度が０．１０モル／Ｌの水酸化カリウムを上記溶液にゆっくり滴下して、四塩化チタンを徐々に且つ完全に加水分解させて水和チタン酸沈殿物を生成した後、水和チタン酸沈殿物を超音波で分散して、脱イオン水で複数回洗浄し、遠心分離した。次に、水酸化リチウム濃度が０．６モル／Ｌ、過酸化水素の体積分率が４％の水溶液となるように過酸化水素と水酸化リチウムを水に溶解した。その後、上記遠心分離した水和チタン酸沈殿物を、２００ｍＬの上記調製した水酸化リチウム含有過酸化水素水溶液に分散し、攪拌して、黄色い透明な溶液が形成された。次に、上記黄色い透明な溶液を９５℃まで加熱した後に定温で４時間攪拌し、反応を停止させ、白い固体が分離された。その後、上記白い固体をオーブン中に入れて、８０℃で１２時間真空乾燥した。その後、ナノワイヤ表面及び内部部分の過酸化水素を除去するために、上記乾燥した白い固体粉末をオーブン中に入れて、１５０℃で６時間アニール処理した。その後、上記低温処理した白い固体粉末を２００ｍＬの０．０１モル／Ｌ硝酸含有水溶液に分散し、１４０℃で２時間反応させて、ナノチューブ階層構造チタン酸リチウム生成物が得られた。そのＳＥＭ図は、基本的に図２に示されたものと同様である。
【００５６】
実施例４
攪拌の条件で、２グラムのチタンイソプロポキシドを１００ｍＬの水溶液に分散し、直接に加水分解させて水和チタン酸沈殿物を形成した後、水和チタン酸沈殿物を超音波で分散して、脱イオン水で複数回洗浄し、遠心分離した。次に、水酸化リチウム濃度が０．８モル／Ｌ、過酸化水素の体積分率が５％の水溶液となるように過酸化水素と水酸化リチウムを水に溶解した。その後、上記遠心分離した水和チタン酸沈殿物を、１００ｍＬの上記調製した水酸化リチウム含有過酸化水素水溶液に分散し、攪拌して、黄色い透明な溶液が形成された。次に、上記黄色い透明な溶液を８０℃まで加熱した後に定温で４時間攪拌し、反応を停止させ、白い固体が分離された。その後、上記白い固体をオーブン中に入れて、７０℃で１５時間真空乾燥した。その後、ナノワイヤ表面及び内部部分の過酸化水素を除去するために、上記乾燥した白い固体粉末をオーブン中に入れて、２００℃で１時間アニール処理した。その後、上記低温処理した白い固体粉末を１５０ｍＬの０．１モル／Ｌ水酸化カリウム含有水溶液に分散し、１５０℃で１．５時間反応させて、ナノチューブ階層構造チタン酸リチウム生成物が得られた。そのＳＥＭ図は、基本的に図２に示されたものと同様である。
【００５７】
実施例５
まず、過酸化水素と水酸化リチウムを水に溶解して、水酸化リチウム濃度が０．９モル／Ｌで過酸化水素体積分率が３％である水溶液１００ｍＬが形成された。攪拌の条件で、上記水溶液へ１グラムの硫酸チタニルをゆっくり加え、攪拌によって黄色い透明な溶液が形成された。その後、上記黄色い透明な溶液を７０℃まで加熱した後、定温で８時間攪拌し、反応を停止させ、白い固体が分離された。次に、上記白い固体をオーブン中に入れて、６０℃で２０時間真空乾燥した。その後、ナノワイヤ表面及び内部部分の過酸化水素を除去するために、上記乾燥した白い固体粉末を管状炉に入れて、窒素雰囲気に１５０℃で３時間アニール処理した。その後、上記低温処理した白い固体粉末を１００ｍＬの純水に分散し、１００℃で５時間反応させて、ナノチューブ階層構造チタン酸リチウム生成物が得られた。そのＳＥＭ図は、基本的に図２に示されたものと同様である。
【００５８】
実施例６
まず、過酸化水素と水酸化リチウムを水に溶解して、水酸化リチウム濃度が０．６モル／Ｌで過酸化水素体積分率が２％である水溶液１００ｍＬが形成された。攪拌の条件で、上記水溶液へ１グラムのテトラブチルチタネートをゆっくり加え、攪拌によって黄色い透明な溶液が形成された。その後、上記黄色い透明な溶液を８０℃まで加熱した後、定温で５時間攪拌し、反応を停止させ、白い固体が分離された。次に、上記白い固体をオーブン中に入れて、６０℃で２０時間真空乾燥した。その後、ナノワイヤ表面及び内部部分の過酸化水素を除去するために、上記乾燥した白い固体粉末を管状炉に入れて、水素雰囲気に１５０℃で３時間アニール処理した。その後、上記低温処理した白い固体粉末を１００ｍＬの４０％エタノール含有純水に分散し、１２０℃で３時間反応させて、ナノチューブ階層構造チタン酸リチウム生成物が得られた。そのＳＥＭ図は、基本的に図２に示されたものと同様である。
【００５９】
実施例７
実施例１で製造されたナノチューブ階層構造チタン酸リチウムを分離した後、オーブン中に入れて、１２０℃で２４時間乾燥した。その後、乾燥したナノチューブ階層構造チタン酸リチウムを脱イオン水で複数回洗浄分離した後、水素イオン交換を行うように０．０１モル／Ｌの硝酸溶液に入れて、水素イオン交換後に、洗浄液のｐＨが中性に近いまでに脱イオン水で複数回洗浄し、その後、分離乾燥して、ナノチューブ階層構造チタン酸が得られた。
【００６０】
実施例８
実施例１で製造されたナノチューブ階層構造チタン酸リチウムを分離した後、オーブン中に入れて、１５０℃で１２時間乾燥した。その後、乾燥したナノチューブ階層構造チタン酸リチウムを脱イオン水で複数回洗浄分離した後、水素イオン交換を行うように０．０５モル／Ｌの塩酸溶液に入れて、水素イオン交換後に、洗浄液のｐＨが中性に近いまでに脱イオン水で複数回洗浄し、その後、分離乾燥して、ナノチューブ階層構造チタン酸が得られた。
【００６１】
実施例９
実施例１で製造されたナノチューブ階層構造チタン酸リチウムを分離した後、オーブン中に入れて、２００℃で４時間乾燥した。その後、乾燥したナノチューブ階層構造チタン酸リチウムを脱イオン水で複数回洗浄分離した後、水素イオン交換を行うように０．１モル／Ｌの酢酸溶液に入れて、水素イオン交換後に、洗浄液のｐＨが中性に近いまでに脱イオン水で複数回洗浄し、その後、分離乾燥して、ナノチューブ階層構造チタン酸が得られた。
【００６２】
実施例１０
実施例７で製造されたナノチューブ階層構造チタン酸をマッフル炉に入れ、４００℃で４時間アニールして、ナノチューブ階層構造酸化チタンが得られた。そのＳＥＭ図は図４に示された。図５が本実施例のナノチューブ階層構造酸化チタンの光触媒によるメチレンブルーの分解速度図でる。それは、テスト条件について、本実施例で製造された階層構造酸化チタン生成物  ５０ｍｇを１０ｍｇ／Ｌのメチレンブルー溶液に分散して、３ワットＬＥＤ紫外線ランプの照射下で光触媒によってメチレンブルーを分解した。同じテスト条件で、Ｐ２５が比較物質として使用された。図５から分かるように、本実施例で製造された材料の光触媒による有機物の分解性能は従来に商業化されたＰ２５製品より優れ、光触媒による有機汚染物の分解の応用では大きく期待されている。
【００６３】
実施例１１
実施例７で製造されたナノチューブ階層構造チタン酸をマッフル炉に入れ、６００℃で３時間アニールして、ナノチューブ階層構造酸化チタンが得られた。そのＳＥＭ図は、基本的に図４に示されたものと同様である。
【００６４】
実施例１２
実施例７で製造されたナノチューブ階層構造チタン酸を１００ｍＬ純水に分散し、１８０℃で６時間反応させて、ナノチューブ階層構造酸化チタンが得られた。そのＳＥＭ図は、基本的に図４に示されたものと同様である。
【００６５】
実施例１３
実施例７で製造されたナノチューブ階層構造チタン酸を濃度が０．０１モル／Ｌの硝酸溶液１００ｍＬに分散し、１５０℃で１２時間反応させて、ナノチューブ階層構造酸化チタンが得られた。そのＳＥＭ図は、基本的に図４に示されたものと同様である。
【００６６】
実施例１４
実施例７で製造されたナノチューブ階層構造チタン酸を濃度が０．０１モル／Ｌのアンモニア水溶液１００ｍＬに分散し、１２０℃で２４時間反応させて、ナノチューブ階層構造酸化チタンが得られた。そのＳＥＭ図は、基本的に図４に示されたものと同様である。
【図１】
2020033251.tif 000003
【図２】
2020033251.tif 000004
【図３】
2020033251.tif 000005
【図４】
2020033251.tif 000006
【図５】
2020033251.tif 000007
【外国語明細書】
2020033251000001.pdf